(57)【要約】【課題】木材の表面にラッカー等の合成樹脂塗料を塗った従来のバットでは、合成樹脂塗料が柔軟性及び靭性に劣ることに起因して、バット性能及び打撃フィーリングが充分でない。【解決手段】木材５のバット素材の表面全面に、生漆からなる漆皮膜６を形成し、更に握り部は、該漆皮膜を露出したままで、打撃部には、漆皮膜６の上に朱合漆等からなる表面皮膜７を形成する。生漆等の天然漆は、硬さと適当な靭性及び柔軟性を備えており、かつ漆自体が硬くかつ木材に強固に密着して堅牢な皮膜を形成するので、優れたバット性能及び良好な打撃フィーリングを有する。【選択図】      図２
2004321453.tif 000002
【特許請求の範囲】
【請求項１】
ボールを打撃するバットにおいて、
所定形状からなる木材の表面全面に、天然漆からなる漆皮膜を形成してなる、
漆塗りバット。
【請求項２】
前記バットは、握り部及び打撃部を有し、
少なくとも前記打撃部は、前記漆皮膜の上に表面皮膜を形成してなる、
請求項１記載の漆塗りバット。
【請求項３】
前記握り部は、前記漆皮膜を露出してなる、
請求項２記載の漆塗りバット。
【請求項４】
前記漆皮膜が生漆からなり、前記表面皮膜が、少なくとも朱合漆からなる表面漆皮膜を有する、
請求項２又は３記載の漆塗りバット。
【請求項５】
木材からなりかつ握り部及び打撃部を有するバット素材の表面全面に、天然漆を塗る工程と、
前記バット素材の前記握り部をマスキングした後、前記打撃部に表面皮膜を形成する工程と、
を備えてなる漆塗りバットの製造方法。
【発明の詳細な説明】
【０００１】
【発明の属する技術分野】
本発明は、ボールを打撃するバットに係り、例えば野球、ソフトボール、ラウンダー又は類似のゲーム、クリケット、クローケ、ホッケー等に用いられるバット、特に野球用として好適であり、詳しくは漆を塗ったバット及びその製造方法に関する。
【０００２】
【従来の技術】
一般に、野球用バットは、野球規則により定められた所定寸法からなり、かつ一本の木材により又は二本以上の木片を接着剤にて接合して作られている。また、仕上げのために表面の塗料は許されているが、現在のプロ野球では、原則着色バットは禁止されており、ただし焦茶色のみ許されている。
【０００３】
従来の野球用バットは、アオダモ、ホワイトアッシュ等の弾力性に富み、強靭で折れ難い木材が用いられており、該木材を所定形状に加工した後、表面にラッカー等の合成樹脂塗料が塗られている。
【０００４】
【発明が解決しようとする課題】
上記野球用バット表面に塗られる合成樹脂塗料は、硬化して柔軟性及び靭性に劣ったペラペラの状態となり、木材自体が本来的に有する優れた反撥力を阻害する原因となり、ボールの飛び等のバットとしての性能及び打撃フィーリングを低下している。
【０００５】
また、上記合成樹脂塗料は、木材との親和性（密着性）が充分ではなく、上記柔軟性及び靭性に欠けることが相俟って、ボールとの打撃により比較的容易に剥げ落ち、バット表面の保護膜としての機能が低い。これにより、塗料が剥げ落ちた処から、バット本体の木材に水等が浸入して、比較的早期にバットの反撥性等の性能を低下してしまう。
【０００６】
更に、優れた弾力性、強靭性及び材色の白さ等によりバット材料として好んで用いられるアオダモが、原料不足となり、近時、ホワイトアッシュ、カエデ、カツラ等の他の木材又は合板材等がバット材料として用いられるが、これらバット材料に上記合成樹脂塗料を塗ったものは、反撥力等で劣り、バットとしての充分な性能を発揮することができない。
【０００７】
そこで、本発明は、表面に漆を塗ることにより上述した課題を解消したバット及びその製造方法を提供することを目的とするものである。
【０００８】
【課題を解決するための手段】
請求項１に係る本発明は、ボールを打撃するバット（１）において、
所定形状からなる木材（５）の表面全面に、天然漆からなる漆皮膜（６）を形成してなる、
漆塗りバットにある。
【０００９】
請求項２に係る本発明は、前記バット（１）は、握り部（３）及び打撃部（２）を有し、
少なくとも前記打撃部（２）は、前記漆皮膜（６）の上に表面皮膜（７）を形成してなる、
請求項１記載の漆塗りバットにある。
【００１０】
請求項３に係る本発明は、前記握り部（３）は、前記漆皮膜（６）を露出してなる、
請求項２記載の漆塗りバットにある。
【００１１】
請求項４に係る本発明は、前記漆皮膜（６）が生漆からなり、前記表面皮膜（７）が、少なくとも朱合漆からなる表面漆皮膜（８）を有する、
請求項２又は３記載の漆塗りバットにある。
【００１２】
請求項５に係る本発明は、木材からなりかつ握り部（３ａ）及び打撃部（２ａ）を有するバット素材（１ａ）の表面全面に、天然漆（１２）を塗る工程（Ｓ２〜Ｓ４）と、
前記バット素材（１ａ）の前記握り部（３ａ）をマスキング（１３）した後（Ｓ５）、前記打撃部（２ａ）に表面皮膜を形成する工程（Ｓ６〜Ｓ８）と、
を備えてなる漆塗りバットの製造方法にある。
【００１３】
なお、上記カッコ内の符号は、図面と対照するためのものであるが、これにより請求項の構成に何等影響を及ぼすものではない。
【００１４】
【発明の効果】
請求項１に係る本発明によると、生漆等の天然漆は、硬さと適当な靭性及び柔軟性を備えており、かつ樹液からなる天然漆は、木材からなるバット素材との親和性に優れ、ボールを打撃する際のバット木材の変形及びその復元によく追従して、上記木材の変形及び復元に基づく反撥力を損うことなく、かつ該天然漆自体が硬いことが相俟って、飛び等のバットとしての優れた機能及び良好な打撃フィーリングを有する。
【００１５】
また、天然漆は、木材中に浸透して木材に強固に密着して堅牢な漆皮膜を形成するので、上述した優れた機能を長期に亘って保持することができ、更に、天然漆は、上述したように反撥力等の木材の性能を損うことなく、かつその硬さ等により木材の性能を補うので、原料不足であるアオダモ等を用いなくとも、他の木材を用いても比較的良好なバット性能を保持することができる。
【００１６】
請求項２に係る本発明によると、少なくとも打撃部に表面皮膜を形成したので、ボールが当る打撃部を堅牢に保護して、耐久性を向上する。
【００１７】
請求項３に係る本発明によると、握り部は、生漆からなる漆皮膜が露出するので、該生漆による木材素地のザラツキ感が残り、適正な摩擦力による握り感覚を得ることができる。
【００１８】
請求項４に係る本発明によると、打撃部は、生漆からなる漆皮膜の上に、少なくとも朱合漆からなる表面皮膜からなるので、握り部と打撃部との色合いを変化することにより、バットの審美性を高めることができると共に、平滑に仕上げられ、バットとして性能及び耐久性を向上することができる。
【００１９】
請求項５に係る本発明によると、バット素材表面の全面に天然漆を塗り、マスキングした後、打撃部に表面皮膜を形成するので、上述した優れた性能のバットを容易に製造することができる。
【００２０】
【発明の実施の形態】
以下、図面に沿って本発明の実施の形態について説明する。図１は、本発明に係る野球用バットを示す図で、該バットは、アオダモ、ホワイトアッシュ等のむく材又は複数の木片を接合した合板材からなり、所定太さ（７ｃｍ以下）の打撃部２と、握り部３と、エンドの膨径部５とからなる。上記打撃部２は、生漆が塗られた上に朱合漆が塗られて焦茶色からなり、かつ薄らと木材の木目が見えると共に、艶のある滑らかな表面に形成されている。握り部３及び膨径部５は、生漆が塗られたままで薄茶色からなり、かつ木材の木目がはっきりと見えると共に、木材のザラツキ感がある。天然漆である上記生漆及び朱合漆は、白色系中の茶系筋模様からなるバット素材の木目を更にはっきりと浮きたたせ、バットとしての優れた美的感覚を醸し出す。
【００２１】
図２は、打撃部２の一部を断面した拡大図であり、木材５の表面全面にまず生漆が塗られて漆皮膜６が形成されている。該漆皮膜６は、木材中に浸透し、木材５と強固に密着する。また、打撃部にあっては、生漆の皮膜６の上に朱合漆等の精製漆が塗られて表面漆皮膜８が形成されている。該表面漆皮膜８は、光沢と透明性を有する透漆、就中朱合漆が好ましい。更に、該表面漆皮膜の上に、ウレタン樹脂等の合成樹脂塗料からなる保護皮膜９が塗られており、該保護皮膜は、表面漆皮膜８を保護すると共に、バットメーカ名の表示のために必要となる。上記表面漆皮膜８と保護皮膜９により表面皮膜７が形成される。
【００２２】
木材５の表面に直接塗られて漆皮膜６を形成する生漆等の天然漆は、ウルシオールの外、ゴム質、ラッカーゼ、含窒素分、水分及び微量残量分からなる天然の高分子化合物であるが、上記ウルシオールの中に０．２［％］程度の極く微量に存在するラッカーゼによる酵素反応によって、ウルシオールが常温、湿潤環境下で結合して硬化する。この際、水のまわりにゴム質が取り囲んでウルシオール中に分散して、塗膜に弾性力を与え、これにより、天然漆特に生漆が有する高い硬度及び高い降伏値（２．６６［ｄｙｎｅ／ｃｍ２］）が相俟って、漆皮膜６は、硬さと適度の靭性及び柔軟性（撓み性）を両立する。
【００２３】
従って、漆皮膜６、特に生漆からなる皮膜６を有するバット１は、上記皮膜の特性、及び樹液からなる漆と同じ木材からなるバット素材との強い親和性が相俟って、バット１の打撃部２にボールが当った場合、木材自身の反撥力を損なうことなく、良好な飛びと打撃フィーリングを備え、更に漆皮膜６の剥離を防止して、耐久性を有する。即ち、バットにボールが当り、木材５が変形しそして復元する際、上記漆皮膜６は、その靭性及び柔軟性により上記変形・復元によく追従し、該変形・復元に基づく木材の反撥力を何等損うことなく、かつ生漆が有する硬さが上記木材の性能を更に向上して、上記良好なバット性能を引き出すことができる。また、上記漆皮膜の靭性及び柔軟性に加えて、生漆は、木材と強い密着力により付着して、堅牢な皮膜を形成するので、ボールの打撃によっても剥れ難く、水等が木材５に浸入することを防止して、上述した性能を長期に亘って保持し得る。
【００２４】
表面皮膜７特に表面漆皮膜８は、上記特性（Ｒｉｇｉｄ  ａｎｄ  Ｆｌｅｘｉｂｌｅ）上、朱合漆等の天然漆が望ましく、下地の漆皮膜６と相俟って、バットに飛びと良好な打撃フィーリングを付与し、更に漆特有の艶及び光沢により、バットの審美性をも高める。しかし、天然漆が耐光性が充分でなくかつ高価等の理由により、表面皮膜７は、必ずしも天然漆に限るものではなく、比較的漆に近い硬さと撓み性を有するポリウレタン樹脂等の合成樹脂を用いてもよい。なお、保護皮膜９はなくてもよく、表面漆皮膜８が露出していてもよい。また、保護皮膜９は、打撃部２に限らず、握り部３及び樹径部５も含めてバット全面に塗ってもよい。
【００２５】
ついで、図３及び図４に沿って、本発明に係る漆塗りバットの製造方法について説明する。まず適当な木材を切削加工して、バットの形状を形成する（図３のＳ１，図４（ａ）参照）。ついで、木材からなるバット素材１ａの表面全面に、１回目の生漆１２を塗る（Ｓ２）。該工程は、図４（ｂ）に示すように、バット素材１ａの表面に、生漆を付けた布１１で漆を摺り込むようにして（摺り漆）、場合によっては生漆を塗った後布で軽く拭く（拭き漆）等により、バット素材の全体に生漆１２を塗り込む。そして、漆を乾燥した後、朴炭等による手作業又はバフ等による機械研磨により、上記生漆の表面を平滑化する中研ぎが行われる（Ｓ３）。更にその後、上述と同様な方法にて、２回目の生漆の塗り作業が行われる（Ｓ４）。該ステップＳ２〜Ｓ４が、天然漆を塗る工程である。
【００２６】
そして、２回目生漆塗りの乾燥後、握り部に相当する部分３ａをマスキングする（Ｓ５）。該マスキング作業は、図４（ｃ）に示すように、上記生漆を塗った状態の握り部に相当する部分３ａにテープ１３を巻き付けて、握り部相当部分３ａ、特に打撃部相当部分２ａとの境界１４から所定長さに亘って覆い、かつ打撃部相当部２ａを露出する。該マスキングした状態で、朱合漆の塗り作業が行われる（Ｓ６）。該朱合漆の塗り作業は、図４（ｄ）に示すように、上記マスキング１３部分を含めて、打撃部相当部分２ａを、ハケ１６により朱合漆１５を塗る。
【００２７】
該朱合漆１５の塗りの乾燥後、上述と同様に、手作業又は機械作業にて上記朱合漆を塗った部分を平滑化して艶出しするための研磨作業である中研ぎが行われる（Ｓ７）。更にその後、透明なウレタン樹脂塗料による仕上げ塗りが行われ（Ｓ８）、打撃部２に朱合漆１５の上にウレタン樹脂塗料が平滑に塗られて、焦茶色の艶のある風合いに仕上げられる。なお、ステップＳ８の仕上げ塗りは、ウレタン樹脂塗料ではなく、朱合漆等の天然漆によって平滑に仕上げてもよい。また、該朱合漆による仕上げ塗り後に、ウレタン樹脂塗料を塗ってもよい。上記ステップＳ６〜Ｓ８が、表面皮膜を形成する工程である。
【００２８】
更に、ステップＳ５にてマスキングされたテープ１０を剥すことにより、生漆１２からなる握り部３と、朱合漆１５からなる打撃部２とが明確に区画される。これにより、バット素材１ａに対して強い密着力にて付着された、硬さと適度の靭性とが両立した天然漆が塗られたバット１が完成する。
【００２９】
なお、上述実施の形態は、バット素材全面に塗られる漆皮膜６に生漆１２を用いたが、これに限らず、透漆等の他の天然漆でもよく、また打撃部２の表面皮膜に朱合漆を用いたが、有油型、無油型、更に黒漆等の他の天然漆でもよく、またポリウレタン樹脂等の合成樹脂塗料でもよい。また、上述実施の形態は、野球用バットについて説明したが、ソフトボール、クリケット等の他のゲームの打撃用バットにも同様に適用できることは勿論である。
【図面の簡単な説明】
【図１】本発明に係る漆塗りバットを示す全体正面図。
【図２】打撃部における表面部分の断面を模式に示す拡大断面図。
【図３】本発明に係る漆塗りバットの製造方法を示すフロー図。
【図４】（ａ），（ｂ），（ｃ），（ｄ）は、それぞれ異なる状態の製造工程を示す図。
【符号の説明】
１    バット
１ａ  バット素材
２，２ａ  打撃部（その相当部分）
３，３ａ  握り部（その相当部分）
５    木材
６    漆皮膜（生漆）
７    表面皮膜
８    表面漆皮膜（朱合漆）
９    保護皮膜（ウレタン樹脂）
１２    生漆
１３    マスキング（テープ）
１５    朱合漆
【図１】
2004321453.tif 000003
【図２】
2004321453.tif 000004
【図３】
2004321453.tif 000005
【図４】
2004321453.tif 000006